(57)【要約】【課題】  ブレーキ鳴きが少なく、研削作業が短縮され、研磨粉の発生を減らすことができ、かつ、大がかりなプレス装置が不要な摩擦材の製造方法と製造用の金型とを提供する。【解決手段】  粉末状原料を予備成形用金型１０内で加熱せずに加圧して固め、傾斜面３０ｂ，３０ｂを有する予備成形品３０を製造する工程と、該予備成形品を成形用金型２０内で加熱加圧して前記傾斜面３０ｂの位置に所望の角度の傾斜面３ｂ，３ｂを持つ摩擦材３にする工程とを有し、予備成形品３０の傾斜面の角度αを摩擦材３の傾斜面の角度βより大きくしたことを特徴としている。【選択図】      図１
2006083978.tif 000002
【特許請求の範囲】
【請求項１】
粉末状原料を予備成形用金型内で加熱せずに加圧して固め、傾斜面を有する予備成形品を製造する工程と、該予備成形品を前記予備成型用金型と同じ開口形状を有する成形用金型内で加熱加圧して前記傾斜面の位置に所望の角度の傾斜面を持つ摩擦材にする工程とを有し、予備成形品の傾斜面の角度βを摩擦材の傾斜面の角度αより大きくしたことを特徴とする摩擦材の製造方法。
【請求項２】
前記角度βが、角度αの２倍以上であることを特徴とする請求項１記載の摩擦材の製造方法。
【請求項３】
複数の金型によって粉末状原料を投入する空間を形成する予備成形用金型と、複数の金型によって、該予備成形用金型で成形された予備成形品を投入する空間を形成する成形用金型とを有し、前記予備成形用金型と成形用金型とが同じ開口形状を有するとともに同じ位置に傾斜面を備え、予備成形用金型の傾斜面の角度βが、成形用金型の傾斜面の角度αより大きいことを特徴とする摩擦材の製造用金型。
【請求項４】
前記角度βが、角度αの２倍以上であることを特徴とする請求項３記載の摩擦材の製造用金型。
【発明の詳細な説明】
【技術分野】
【０００１】
本発明はブレーキ等の摩擦材の製造に関し、特に、ブレーキ鳴きを防止できる摩擦材の製造方法と製造装置とに関する。
【背景技術】
【０００２】
自動車のディスクブレーキに使用するディスクパッドは、通常は鋼鉄製のバックプレートに摩擦材を張付したものである。摩擦材は、繊維材、充填材、結合材等を混合した粉末状原料を、加圧・加熱して成形される。ディスクブレーキは、このディスクパッドを金属製のディスクロータに圧接し、そのときの摩擦力によって、自動車の制動をするのである。
【０００３】
このようなディスクブレーキにおいては、ブレーキ作動時に、ディスクパッドやディスクロータなどが振動してブレーキ鳴きを発するという問題がある。このようなブレーキ鳴きは不快な騒音となることから、各種の対策が講じられてきた。ブレーキ鳴きを防止する対策の１つとして、ディスクパッドの両端に傾斜面を形成する方法が知られている。
【０００４】
図５は、このような傾斜面を形成したディスクパッドの従来例で、（ａ）は正面図、（ｂ）は下面図である。図５に示すディスクパッド１は、鋼鉄製のバックプレート２に摩擦材３を張り付けて構成されている。摩擦材３は、中央に平面の摩擦面３ａがあり、両側部には傾斜面３ｂ，３ｂが形成されている。摩擦面３ａと両側の傾斜面３ｂ，３ｂとの境界線５，５は、相互に平行である。これによって、ディスクロータの外周側で接触する摩擦面３ａの長さと、内周側で接触する摩擦面３ａの長さが等しくなるようにされている。
【０００５】
このような傾斜面３ｂを設けることで摩擦面３ａの面積を減少させ、ブレーキ鳴きが低減されることになる。
【０００６】
図６は、傾斜面を形成したディスクパッドの別の従来例である。図６（ａ）では、摩擦面３ｃがディスクロータの外側に向かって拡がった扇形になるように両端部に傾斜面３ｄ，３ｄを形成し、図６（ｂ）では、摩擦面３ｅが逆扇形になるように傾斜面３ｆ，３ｆを形成している。図６（ａ）の境界線６，６及び（ｂ）の境界線７，７は、それぞれ非平行となっている。すなわち、図６（ａ）のディスクパッド１においては、ディスクロータの外周側で接触する摩擦面３ｃの長さは、内周側で接触する摩擦面３ｃの長さより長くなっており、図６（ｂ）のディスクパッド１では、ディスクロータの外周側で接触する摩擦面３ｅの長さは、内周側で接触する摩擦面３ｅの長さより短くなっている。
【０００７】
ブレーキ鳴きは、ブレーキ作動時にディスクパッド１やディスクロータに生じる振動が原因と考えられているが、これに対し、ディスクパッド１の上記境界線５，６，７が、非平行になっていると、ディスクロータの振動を抑制する効果が増大する。この理由から、摩擦面３ｃ，３ｅを図６に示すように扇形にすることも行われるようになってきた。
【０００８】
ところで、ディスクパッド１は、上述したように鋼鉄製のバックプレート２に摩擦材３を張付したものであるが、張付した後、摩擦面３ａ，３ｃ，３ｅを所望の精度の平面に仕上げたり、傾斜面３ｂ，３ｄ，３ｆを形成するために、研削加工がされる。
【０００９】
この研削加工は、通常、回転砥石４により行われるが、摩擦面３ａ，３ｃ，３ｅを研削する工程と、傾斜面３ｂ，３ｄ，３ｆを研削する工程とは別工程となっている。たとえば、傾斜面３ｂ，３ｄ，３ｆの加工用には、角度が異なる数種の研削砥石を加工すべき傾斜面の傾斜角度の種類だけ用意しておき、所定の工具を用いて傾斜面３ｂ，３ｄ，３ｆを形成してから、摩擦面３ａ，３ｃ，３ｅの平面研削を行うというものである。また、傾斜面３ｂ，３ｄ，３ｆの研削も両側を同時に研削できるものはなく、片側ずつ研削するものであった。
【００１０】
そのため、上記の研削処理では、工数も多くなり、傾斜面の加工から摩擦面の加工に移行する度に工具の交換が必要になるので、生産性を低下させていた。
【００１１】
これに対し、特許文献１（特開平９−１３６２５５号）では、図５に示すディスクパッドの研削方法として、図７（ａ）から（ｄ）に示すような研削方法を提案している。
【００１２】
まず、同図（ａ）に示すようにディスクパッド１を保持する。回転砥石４を、その回転軸４ａが摩擦面３ａと平行になるように配置する。この状態で回転砥石４を矢印Ｄ方向に回転させ、摩擦材３の右端から回転砥石４で研削を開始する。ディスクパッド１は、図の右方向に移動させるのであるが、この方向がディスクロータ（図示せず）の円周方向となっている。矢印Ｃに示すようにディスクパッド１を回転砥石４に近づけた状態から研削を開始し、右に送るに従って回転砥石４から遠ざかるように移動させる。これによって、図７（ｂ）に示すように一方の傾斜面３ｂが形成される。
【００１３】
次に、図７（ｂ）に示すように、ディスクパッド１を、回転砥石４との距離を一定に保って移動させる。これによって、摩擦面３ａの平面が研削されることになる。
【００１４】
摩擦面３ａの研削が終了すると、図７（ｃ）に示すように、ディスクパッド１を、研削量が徐々に増大するように回転砥石４に近づけながら右方に移動する。そして、最終的に図７（ｄ）に示すように反対側の傾斜面３ｂが形成されることになる。この方法によれば、回転砥石４の回転軸４ａ方向の長さがディスクパッド１の大きさをカバーできるものにしておくことで、傾斜面３ｂ，３ｂと摩擦面３ａの研削を１パスで行うことができる。
【００１５】
また、特許文献２（特開平６−３３９６０号）では、摩擦材を製造する際に傾斜面を作成し、研磨工程を省略するか、又は、仕上げ研磨だけの軽い研磨にすることができる製造方法を提案している。
【００１６】
摩擦材の成形は、摩擦材の粉末状原料を金型内に投入し、加熱加圧して固めることで行われる。そこで、この特許文献１では、金型に傾斜面を形成し、成形された摩擦材に所望の勾配の傾斜面を形成できるようにしている。ただし、単に金型に傾斜面を形成しても、成形された摩擦材が均質なものにならないので、成形時に金型に振動を与え、粉末状原料の流動性を高めることで、均質化を図っている。
【特許文献１】特開平９−１３６２５５号
【特許文献２】特開平６−３３９６０号
【発明の開示】
【発明が解決しようとする課題】
【００１７】
しかし、前記特許文献１の研削方法には、図６に示すような境界線６，６や境界線７，７が平行ではない傾斜面３ｄ，３ｆを形成することはできない。一方の傾斜面３ｄ，３ｆと摩擦面３ｃ，３ｅと、他方の傾斜面３ｄ，３ｆとをそれぞれ別工程として研削しなければならない、という問題もある。さらに、研削する方法は、多量の研磨粉を排出するため、作業衛生上好ましくない。
【００１８】
また、特許文献２は、境界線６，６や境界線７，７のように平行ではない傾斜面３ｄ，３ｆを形成することは可能である。しかし、成形時に金型に振動を与えるための装置が必要となり、プレス装置が大がかりになるという問題がある。
【００１９】
本発明は、このような問題を解決するもので、ブレーキ鳴きが少なく、研削作業が短縮され、研磨粉の発生を減らすことができ、かつ、大がかりなプレス装置が不要な摩擦材の製造方法と製造用の金型とを提供することを目的としている。
【課題を解決するための手段】
【００２０】
前記の目的を達成するために本願請求項１の摩擦材の製造方法は、粉末状原料を予備成形用金型内で加熱せずに加圧して固め、傾斜面を有する予備成形品を製造する工程と、該予備成形品を成形用金型内で加熱加圧して前記傾斜面の位置に所望の角度の傾斜面を持つ摩擦材にする工程とを有し、予備成形品の傾斜面の角度βを摩擦材の傾斜面の角度αより大きくしたことを特徴としている。
【００２１】
請求項２記載の摩擦材の製造方法は、前記角度βが、角度αの２倍以上であることを特徴としている。
【００２２】
前記の目的を達成するために本願請求項３の摩擦材の製造用金型は、複数の金型によって粉末状原料を投入する空間を形成する予備成形用金型と、複数の金型によって、該予備成形用金型で成形された予備成形品を投入する空間を形成する成形用金型とを有し、前記予備成形用金型と成形用金型とが同じ位置に傾斜面を備え、予備成形用金型の傾斜面の角度βが、成形用金型の傾斜面の角度αより大きいことを特徴としている。
【００２３】
請求項４記載の摩擦材の製造用金型は、前記角度βが、角度αの２倍以上であることを特徴としている。
〔作用〕
【００２４】
摩擦材の原料となる粉末状原料を、予備成形用金型内に投入する。予備成形用金型には、両端に傾斜面が形成されており、金型内の粉末状原料は、プレス機で加熱されることなく加圧され、両端に傾斜面のある予備成形品となる。このような予備成形品を成形用金型に入れ、プレス機で、加熱と加圧を加えて摩擦材に成形する。予備成形品と成形用金型の傾斜面が同じ勾配の場合、成型用金型の傾斜面は、プレス工程の最初から、その全面が予備成形品の傾斜面に密着する。この状態で予備成形品に熱を加えると、予備成形品を構成している粉末状原料は溶融するが流動することができず、傾斜面の部分の密度が高い摩擦材ができる。このように傾斜面の密度が摩擦面の密度より大きくなると、摩耗して傾斜面の部分が消滅したとき、ブレーキ鳴きが発生し易くなる。
【００２５】
これに対し、本発明では、この予備成形品に形成された傾斜面は、摩擦材に形成されるべき傾斜面より勾配が急になっている。そのため、成形金型の傾斜面は、当初は、予備成形品の傾斜面の内側だけで接触し、接触部の外側には楔形の空間ができる。粉末状原料は、加熱により溶融状態になるが、金型と予備成形品との間に空間があることから流動し易くなり、均一な質の摩擦材となる。溶融が進んだ状態では、成形金型の傾斜面は、隙間なく溶融した摩擦材と接触し、最終的に成形された摩擦材は、成形金型の傾斜面と同じ勾配の傾斜面を有することになる。
【００２６】
このように傾斜面の密度が摩擦面の密度と同じになると、摩擦材を使用することで摩耗して傾斜面の部分が消滅しても、ブレーキ鳴きは起こらないようになる。
【発明の効果】
【００２７】
本発明の摩擦材の製造方法や摩擦材の製造用金型によれば、摩擦面部と傾斜面部の密度と気孔率とがほぼ均一乃至は、傾斜面部の方が密度が小さく気孔率の大きい摩擦材を製造することができる。このような摩擦材は、摩耗が進んで傾斜面が消滅してもブレーキ鳴きが生じないようになる。また、傾斜面を削り出すような研削作業が不要になり、仕上げ研磨程度でよくなり、摩擦材の製造工程を短縮することができ、研磨粉も減少して作業環境を良くすることができる。
【発明を実施するための最良の形態】
【００２８】
以下に、本発明の実施の形態を図面によって説明する。
図１は、本発明の予備成形用金型の図である。予備成形用金型１０は、上型１５と枠型１６及びプランジャ１７の３つの金型から構成される。これらはプレス機に取り付けられるが、枠型１６は固定され、上型１５及びプランジャ１７は図の上下方向に移動可能な状態である。枠型１６の中空部１６ａは、断面形状が図５（ａ）に示す摩擦材３の正面からみた形状と同じ形状で、中空部１６ａは枠型１６の上下を貫通して形成されている。プランジャ１７は、この中空部１６ａ内を昇降自在である。また、上型１５には、バックプレート２の結着孔２ａに進入する突起を形成するために２つの凹部１５ａ，１５ａが形成されている。また、プランジャ１７の上面の中央には平面１７ａが、その両端には傾斜面１７ｂ，１７ｂが形成されている。この傾斜面１７ｂの角度はβである。傾斜面１７ｂをプランジャ１７に形成するので、傾斜面と平面との境界線が、図５の境界線５，５のように平行な場合に限らず、図５（ａ）の境界線６，６や図５（ｂ）の境界線７，７のように非平行なものでも形成可能である。
【００２９】
上型１５を図の上方に退避させ、枠型１６内で、プランジャ１７の上の中空部１６ａ内に粉末状の摩擦材原料を投入し、プランジャ１７を上昇させ、上型１５を下降させ加圧する。このとき、加熱はしない。加圧されることにより予備成形用金型１０の温度は自然に上昇するが、粉末状原料内の熱硬化性樹脂が溶融しない限度内である。粉末状原料には、未加硫のＮＢＲなどの粘着性の物質が含まれており、これが圧力を加えられることによって、柔らかな粘土のようになって他の物質間に拡がって接着剤のように作用して粉末状原料を固化する。これによって、加圧のみにより固まった予備成形品となる。
【００３０】
図２は、予備成形品３０の側面図で、予備成形用金型１０内で加熱せずに加圧することだけで固まった状態である。正面から見た形状は、図５（ａ）の完成品と同じ形状であるが、密度は粗く、その厚さＴは、バックプレート２に加圧接着されて所定の密度に圧縮された完成品の厚さのほぼ２倍となっている。予備成形品３０は、図の下面の中央に摩擦面となる平面３０ａが、その両端に傾斜面３０ｂ，３０ｂがあり、図の上面にバックプレート２の結着孔２ａに進入する２つの盛上部３０ｃ，３０ｃを有している。傾斜面３０ｂの角度は予備成形用金型１０のプランジャ１７に形成された傾斜面１７ｂの角度と同じβである。この予備成形品３０は、平面３０ａ部分Ｘの密度と傾斜面３０ｂの部分Ｙの密度とを比較すると、傾斜面３０ｂの部分Ｙの密度の方が大きくなっている。
【００３１】
こうして形成された予備成形品３０をつぎのようにして、バックプレート２に貼り付ける。まず、この予備成形品３０を図３（ａ）に示す成形用金型２０内に入れる。成形用金型２０は予備成形用金型１０と基本的には同じ構造である。すなわち、上型２５と枠型２６、及びこの枠型２６に貫通形成された空間内を昇降するプランジャ２７とから構成される。枠型２６には、仮成型の枠型１６と同じ形状で同じ大きさの開口が形成されている。プランジャ２７の上面の両側には、傾斜面２７ｂ，２７ｂが形成されている。傾斜面２７ｂの長さは、予備成形品３０の傾斜面３０ｂの長さと等しく、図２に示すように長さＬで、傾斜の角度はαである。
【００３２】
プランジャ２７を枠型２６内の適当な位置に停止させ、枠型２６の空間内に予備成形品３０を入れる。このとき予備成形品３０の盛上部３０ｃ，３０ｃが、枠型２６の上面から突出しないようにする。次に枠型２６の上面にバックプレート２を載置する。バックプレート２は枠型２６に形成された図示しない位置決め部材によって、所定の位置に載置される。
【００３３】
上型２５を降下させ、プランジャ２７を上昇させ、予備成形品３０に加圧と加熱とを加えてバックプレート２に貼り付ける。結着孔２ａ，２ａ内には、下から盛上部３０ｃ，３０ｃが入り、上から上型２５の突起２５ａ，２５ａが入って適度な密度になって固化し、結合力を上げるようになっている。
【００３４】
図４（ａ）は、プランジャ２７と予備成形品３０の一方の傾斜面の部分を拡大した図である。同図に示すように、両傾斜面２７ｂと３０ｂの水平方向の長さＬは同一で、予備成形品３０の傾斜面３０ｂの角度はβで、プランジャ２７の上面に形成された傾斜面２７ｂの角度はαであり、β＞αの関係がある。そのため、２つの傾斜面３０ｂと２７ｂとは内側の端部Ａで接触し外側の端部では離間して、両斜面間に楔形の空間Ｂが形成される。
【００３５】
上型２５がバックプレート２を枠型２６に押しつけ、プランジャ２７が枠型２６内を上昇し、予備成形品３０に圧力が加わる。同時に予備成形品３０に周囲の金型から熱が加わり、予備成形品３０は溶融し始める。溶融することによって、始めＡ点だけで接触していた傾斜面３０ｂと２７ｂとは徐々に接触面積を増加し、予備成形品３０の全体が溶融状態になると、図３（ｂ）の状態となり空間Ｂが消滅することになる。空間Ｂが無くなるまでの間、傾斜面３０ｂの溶融部分は、空間Ｂを利用して流動することができ、摩擦材３になると、傾斜面３ｂの部分と摩擦面３ａの部分との密度がほぼ等しくなる。
【００３６】
本発明では、角βが角αより少しでも大きければ、空間Ｂができるので、流動性が生じるが、角βが角αの２倍以上あることが、流動性を確保し、傾斜面３ｂと摩擦面３ａとの密度を等しくする上では、望ましい。また、空間Ｂは大きいほど、流動性が上がり、望ましいことになり、２倍以上であれば上限はない。ただし、角βの最大値βｍａｘは、次のようになる。
【００３７】
図４（ｂ）は、図２の予備成形品３０の一方を拡大した図である。予備成形品３０には、前述した摩擦面としての平面３ａと傾斜面３ｂがあるが、その他の面として、バックプレート２に貼付される貼付面３０ｄと、外側面３０ｅとがある。平面３０ａと傾斜面３０ｂとの境界を点Ａ、傾斜面３０ｂと外側面３０ｅとの境界を点Ｃとし、外側面３０ｅと貼付面３０ｄとの境界を点Ｄとする。角βが大きくなると、点Ｃは点Ｄに近づき、図４（ｃ）に示すように、点Ｃと点Ｄとが重なるときが角βの最大値βｍａｘである。このβｍａｘは、予備成形品３０の厚さＴと傾斜面３０ｂの水平方向長さＬにより決まる。ここで、予備成形品３０の厚さＴは、図５に示す摩擦材３の厚さｔのほぼ２倍である。また、傾斜面３０ｂと３ｂの水平方向の長さＬは予備成形品３０と摩擦材３とでは同じであり、ディスクパッド１の設計時に決められる値である。以上のことから角βの最大値βｍａｘが決まることになる。
【００３８】
一方αの値は、傾斜面３ｂが傾斜面として機能すれば良いのでα＞０ということになる。なお、図６のように境界線６，７が平行で無い場合には、境界線６，７上の位置によりＬの値が変化するので、β／αの値も変化することとなる。
【００３９】
図５は、成形用金型２０で成形され取り出されたディスクパッド１の図で、（ａ）は正面図で、（ｂ）は下面図で、従来例で示した物と外観上は同じである。傾斜面３ｂの角度は成形用金型２０のプランジャ２７に形成された傾斜面２７ｂの角度と同じαとなる。この後、必要に応じて仕上げ研磨を行い完成品となる。
【００４０】
次に、前記の金型により製造した摩擦材について、新品状態と、使用によって傾斜面が消滅した状態におけるブレーキ鳴きの試験を行った結果を表１に示す。
【表１】
2006083978.tif 000003
【００４１】
実施例１から５は、本願発明の製造方法により製造した摩擦材で、比較例１から３は従来の製造方法である。これらは、比較のため、全て同一の粉末状原料を用い、予備成形品３０、摩擦材３の成形条件（圧力、温度等）は全て同一とした。比較例３の摩擦材には金型に傾斜面を設けなかったが、その他の摩擦材では、傾斜面の角度αを実施例１，２，３と比較例１，２では１５゜とし、実施例４，５では、５゜とした。実施例１から３は、予備成形用金型の傾斜面の角度βをαの２倍、３倍、４倍と変化させた。実施例４，５では、角度βはαの９倍、１２倍となっている。比較例１はβ＝αで、比較例２では、予備成形品には傾斜面を形成せずに成形用金型に傾斜面を形成している。比較例３では、予備成形用金型、成形用金型のいずれにも傾斜面を設けず、成形後に研磨により傾斜面を形成した。このときのαは、１５゜とした。
【００４２】
試験は、ブレーキの鳴き以外に摩擦面３ａ部と傾斜面３ｂ部とからテストピースを切出し、摩擦面３ａ部の比重及び気孔率と、傾斜面３ｂ部の比重及び気孔率とを測定した。気孔率とは、摩擦材中に存在する空隙部分が、摩擦材の見かけの全容積に占める割合を体積％で表したものである。摩擦面部と傾斜面部との分け方は、図２のＸ，Ｙに準じて行った。比重の測定は、ＪＩＳ  Ｄ  ４４１７の規定に従い、気孔率は、ＪＩＳ  Ｄ  ４４１８の規定に従った。
【００４３】
実施例１，２，３の比重は、摩擦面部と傾斜面部とでは殆ど差がないが、比較例１，２では、かなりの差が見られた。これは、比較例では、傾斜面部が大きく圧縮されるからと考えられる。また、実施例１，２，３を見ると、βが大きくなるほど傾斜面部の比重が小さくなり、実施例１では、傾斜面部の比重の方が摩擦面部の比重よりやや大きいが、実施例３では、逆に摩擦面部の比重の方が大きくなっているのが分かる。
【００４４】
気孔率は、比重が小さいほど大きくなる性質を有し、実施例１，２では、摩擦面部と傾斜面部と比較すると、摩擦面部の方が大きくなっているが、実施例３，４，５では、逆転している。また、βの倍率が大きくなるほど気孔率が大きくなる。これは、空間Ｂの存在により圧縮力が下がることから、比重が小さくなったためと考えられる。比較例１，２では、摩擦面部と傾斜面部との気孔率の差が大きいが、傾斜面部の比重が大きいからと考えられる。比較例３では、金型で傾斜面を形成せずに研削により形成するので、ほぼ同じになっている。
【００４５】
ブレーキ鳴きは、表１において、◎は、全く鳴きがない状態、○は極く微小な鳴きがある状態、△は微小な鳴きがある状態、×は明瞭に鳴きが出る状態を示す。実施例１〜５と比較例１，２，３のいずれも新品の場合は、一切発生せず、良好であった。
【００４６】
しかし、傾斜面が消滅するまで使用した状態では、実施例３，４，５では◎で、全く無く、実施例１，２でも○で、問題無しとされる「極く微小な鳴き」しか発生しなかったが、比較例１では△で、「微小な鳴き」が起こり、比較例２では×であり、明瞭に「鳴き」が起こった。ただし、比較例３では、○で、極く微小な鳴きに留まった。
【００４７】
以上の結果から、摩擦面部と傾斜面部とでは、比重は傾斜面部の方が軽くなるのが望ましく、気孔率は傾斜面部の方が大きくなるのが望ましいことが分かった。すなわち、β≧２αの関係が成り立つと、傾斜面部の比重が下がり、これによって、気孔率が上がるので、ブレーキ鳴きが無くなると考えられる。
【００４８】
比較例３は、傾斜面を形成せずに摩擦材を成形し、その後、研磨で傾斜面を形成しているので、比重、気孔率ともに摩擦面部と傾斜面部とで差ができなかった。そのため、本発明とほぼ同様の結果となったが、研磨作業や、研磨粉の問題は、解決しないままということになる。
【図面の簡単な説明】
【００４９】
【図１】本発明の予備成形用金型の図である。
【図２】予備成形品の側面図である。
【図３】本発明の成形用金型の図で、（ａ）は成形開始状態を示す図、（ｂ）は成形完了状態を示す図である。
【図４】（ａ）はプランジャと予備成形品の一方の傾斜面の部分を拡大した図で、（ｂ）は、図２の予備成形品３０の一方を拡大した図で、（ｃ）はβｍａｘを示す図である。
【図５】傾斜面を形成したディスクパッドの従来例で、（ａ）は正面図、（ｂ）は下面図である。
【図６】ディスクパッドの別の従来例の図で、（ａ）は、摩擦面がディスクロータの外側に向かって拡がった扇形になる例、（ｂ）は、摩擦面が逆扇形になる例である。
【図７】（ａ）〜（ｄ）は、従来のディスクパッドの研削方法を説明する図である。
【符号の説明】
【００５０】
１      ディスクパッド
２      バックプレート
２ａ    結着孔
３      摩擦材
３ａ    摩擦面
３ｂ    傾斜面
５，６，７  境界線
１０    予備成形用金型
１５    上型
１６    枠型
１７    プランジャ
２０    成形用金型
２５    上型
２６    枠型
２７    プランジャ
２７ｂ  傾斜面
３０    予備成形品
３０ｂ  傾斜面
β      予備成形品の傾斜面の角度
α      摩擦材の傾斜面の角度
【図１】
2006083978.tif 000004
【図２】
2006083978.tif 000005
【図３】
2006083978.tif 000006
【図４】
2006083978.tif 000007
【図５】
2006083978.tif 000008
【図６】
2006083978.tif 000009
【図７】
2006083978.tif 000010